(57)【特許請求の範囲】
【請求項１】
押出口間隙を調整可能な複数のダイボルトを有する自動Ｔダイから供給されるプラスチック材のシートを２軸延伸によりフィルムとして成形するにあたり、当該シートの厚みをシート幅方向に亘り測定し、さらに前記フィルムの厚みをフィルム幅方向に亘り測定する段階と、
前記シート幅方向長さを前記複数個のダイボルトのシート幅方向位置に対応させた複数の第１の間隔（Ws(i)）に割付ける段階と、
前記割り付けられたシート上の第１の間隔（Ws(i)）を介して所定時間に通過するプラスチック材質量（Ms(i)）を前記測定されたシート厚みデータに基づいて特定する段階と、
当該第１の間隔を通過したプラスチック材質量（Mf(i)）によって成形されるフィルム部分のフィルム幅方向における第２の間隔（Wf(i)）を特定するため、前記第２の間隔（Wf(i)）のフィルム幅方向における一端側位置を当該第１の間隔（Ws(i)）のシート幅方向位置に関連付けて定め、さらに前記第２の間隔（Wf(i)）の他端側位置は、前記所定時間に対応する時間中に前記第２の間隔（Wf(i)）の一端側位置から当該他端側位置の間を通過するフィルム部分のプラスチック材質量(Mf(i))が前記第１の間隔（Ws(i)）を通過したプラスチック材質量（Ms(i)）と等しくなる位置として定める段階とからなり、
前記第2の間隔（Wf(i)）の一端側位置および他端側位置を、前記第１の間隔（Ws(i)）に対応するダイボルトのフィルム上のダイボルト対応位置として算出することを特徴とする２軸延伸フィルム上のダイボルト対応位置算出方法。
【請求項２】
請求項１において、前記フィルム部分の第２の間隔（Wf(i)）を前記シート上の第１の間隔（Ws(i)）に対する部分横延伸量として、ないしは、当該第１の間隔（Ws(i)）に対する当該第２の間隔（Wf(i)）の比（Wf(i)／Ws(i)）を当該第２の間隔（Wf(i)）の当該第１の間隔（Ws(i)）に対する部分横延伸倍率（Ff(i)）として定める部分横延伸量または部分横延伸倍率の算出方法。
【請求項３】
押出口間隙を調整可能な複数のダイボルトを有する自動Ｔダイから押出されるプラスチック材のシートを２軸延伸するフィルム延伸装置からなり、前記ダイボルトに対応する延伸後のフィルム上における位置を設定して、この対応位置におけるフィルム厚さを測定することにより、その基準厚さからの偏差を介して前記ダイボルトの調整量をフィードバック制御する２軸延伸フィルムの厚さ制御方法であって、
前記シートの厚みをシート幅方向に亘り測定し、さらに前記フィルムの厚みをフィルム幅方向に亘り測定する第１の段階と、
前記シート幅方向長さを前記複数個のダイボルトのシート幅方向位置に対応させた複数の第１の間隔（Ws(i)）に割付ける第２の段階と、
前記割り付けられたシート上の第１の間隔（Ws(i)）を介して所定時間に通過するプラスチック材質量（Ms(i)）を前記測定されたシート厚みデータに基づいて特定する第３の段階と、
当該第１の間隔を通過したプラスチック材質量（Mf(i)）によって成形されるフィルム部分のフィルム幅方向における第２の間隔（Wf(i)）を特定するため、前記第２の間隔（Wf(i)）のフィルム幅方向における一端側位置を当該第１の間隔（Ws(i)）のシート幅方向位置に関連付けて定め、さらに前記第２の間隔（Wf(i)）の他端側位置は、前記所定時間に対応する時間中に前記第２の間隔（Wf(i)）の一端側位置から当該他端側位置の間を通過するフィルム部分のプラスチック材質量(Mf(i))が前記第１の間隔（Ws(i)）を通過したプラスチック材質量（Ms(i)）と等しくなる位置として定める第４の段階、および、
前記第２の間隔（Wf(i)）の一端側位置および他端側位置を、前記第１の間隔（Ws(i)）に対応するダイボルトのフィルム上のダイボルト対応位置として算出する第５の段階とからなり、
前記プラスチック材質量(Mf(i))がプラスチック材質量（Ms(i)）と等しくなる位置として定める第４の段階は、前記第１の段階にて測定されたフィルム厚さデータを用い、前記第２の間隔（Wf(i)）の一端側位置から他端側位置に向けて、当該第２の間隔の微小幅である計測ピッチ分ΔWfを通過したプラスチック材質量を順次累積しその累積値が前記Ms(i)に達するまでの計測ピッチ分ΔWfの累積回数に対応する位置を前記第２の間隔（Wf(i)）の他端側位置として定めるステップからなることを特徴とする２軸延伸フィルムの厚さ制御方法。
【請求項４】
前記第２の段階は、シート幅方向長さのほぼ中央部において前記複数個のダイボルト中の基準ダイボルトを配置して複数の第１の間隔（Ws(i)）に割付けるようにし、前記第４の段階における第２の間隔（Wf(i)）の他端側位置として定めるステップは、前記基準ダイボルトに関するフィルム上の対応位置を、前記第２の間隔（Wf(i)）を算出する初期の一端側位置として定め、同初期の一端側位置からフィルム上のそれぞれ左方向、右方向に向けて各第２の間隔（Wf(i)）の他端側位置を順次定めることを特徴とする請求項３に記載された２軸延伸フィルムの厚さ制御方法。
【請求項５】
前記フィルム部分の第２の間隔（Wf(i)）を前記シート上の第１の間隔（Ws(i)）に対す部分横延伸量として、ないしは、当該第１の間隔（Ws(i)）に対する当該第２の間隔（Wf(i)）の比（Wf(i)／Ws(i)）を当該第２の間隔（Wf(i)）の当該第１の間隔（Ws(i)）に対する部分横延伸倍率（Ff(i)）として定め、前記フィルム上の各部分横延伸量または各部分横延伸倍率をグラフ表示すると共に、その中のいずれかが予め設定した上下限値を超過するとアラームを発生するように設定してなる請求項３または４のいずれかに記載の２軸延伸フィルムの厚さ制御方法。
【請求項６】
前記フィルム部分の第２の間隔（Wf(i)）を前記シート上の第１の間隔（Ws(i)）に対す部分横延伸量として、ないしは、当該第１の間隔（Ws(i)）に対する当該第２の間隔（Wf(i)）の比（Wf(i)／Ws(i)）を当該第２の間隔（Wf(i)）の当該第１の間隔（Ws(i)）に対する部分横延伸倍率（Ff(i)）として定め、当該フィルム上の各部分横延伸量または各部分横延伸倍率の間にむらが発生すると、２軸延伸機内の熱風の温度、風量および風速をフィルム上の各部分に対応して調整してなる請求項３乃至５のいずれかに記載の２軸延伸フィルムの厚さ制御方法。
【発明の詳細な説明】
【０００１】
【発明の属する技術分野】
本発明は、自動Ｔダイによる２軸延伸フィルムの厚さ制御方法に係り、特に厚さ制御方法において必要とされる、Ｔダイボルトのフィルム上におけるボルト対応位置を正確に設定することにより、厚さ制御を確実に達成しかつ監視することができる２軸延伸フィルムの厚さ制御方法に関する。
【０００２】
【従来の技術】
一般に、２軸延伸フィルムの厚さ制御方法は、基本的には、押出口間隙の調整可能な複数のダイボルトを有する自動Ｔダイから押出されるプラスチック材のシート（原反）が、キャストロールユニットで冷却固化され、縦延伸機と熱風装置を備えた横延伸機とからなる遂時２軸延伸機で延伸されて、フィルム（製品）に成形される際に、このフィルム自体の厚さを測定することにより、前記Ｔダイを制御するよう構成されている。
【０００３】
すなわち、さらに詳細には、走査式厚さ計でシート上の各幅方向位置の厚さ分布を連続的に測定することにより、この測定値が基準厚さから所定値以上の偏差を有している、前記位置に対応する位置の前記ボルトの調整量を、フィードバック制御するように構成されている。
【０００４】
従って、このような厚さ制御方法によれば、幅方向に均一な厚さを有するフィルムを連続して成形することが可能となる。
【０００５】
【発明が解決しようとする課題】
しかしながら、前記従来の２軸延伸フィルムの厚さ制御方法は、次に述べるような難点を有していた。
【０００６】
すなわち、前記従来の制御方法は、前述したように、シート厚さ測定値が所定値以上の偏差を有しているシート上の幅方向位置に対応する位置のボルトを、フィードバック制御するように構成されている。しかるに、前記従来の制御方法においては、前記シート上の幅方向位置に対応する位置のダイボルトの位置、換言すれば、ダイボルトに対応するフィルム上の位置（フィルム上のダイボルト対応位置）の設定（割付け）が、実際上は正確に達成されておらず、このため前記制御の精度および監視が十分には達成されていなかった。
【０００７】
なお、このことは、ここで結論的に説明すると、前記従来の制御方法においては、前記フィルム上のボルト対応位置の設定が、フィルム上の横方向の延伸率（横延伸倍率）を一定と見做して行われていたことに起因している。しかるに、前記横延伸倍率は、後述する本発明の説明から明らかとなるが、フィルムの幅方向に関して相当に相違している。因みに、このようなフィルム上の部分的な横延伸倍率の相違は、前述のようにフィルム厚さむらを発生するばかりではなく、引張り強度むらをも同時に発生して、フィルム品質をさらに低下させていた。
【０００８】
そこで、本発明の目的は、フィルム上のボルト対応位置を正確に設定することにより、フィルムの厚さ制御の精度および横延伸倍率の監視および調整を確実に達成することができる２軸延伸フィルム上のダイボルト対応位置算出方法および同算出方法を用いた２軸延伸フィルムの厚さ制御方法を提供することにある。
【０００９】
【課題を解決するための手段】
先の目的を達成するための、本発明に係る２軸延伸フィルム上のダイボルト対応位置算出方法は、押出口間隙を調整可能な複数のダイボルトを有する自動Ｔダイから供給されるプラスチック材のシートを２軸延伸によりフィルムとして成形するにあたり、当該シートの厚みをシート幅方向に亘り測定し、さらに前記フィルムの厚みをフィルム幅方向に亘り測定する段階と、前記シート幅方向長さを前記複数個のダイボルトのシート幅方向位置に対応させた複数の第１の間隔（Ws(i)）に割付ける段階と、前記割り付けられたシート上の第１の間隔（Ws(i)）を介して所定時間に通過するプラスチック材質量（Ms(i)）を前記測定されたシート厚みデータに基づいて特定する段階と、当該第１の間隔を通過したプラスチック材質量（Mf(i)）によって成形されるフィルム部分のフィルム幅方向における第２の間隔（Wf(i)）を特定するため、前記第２の間隔（Wf(i)）のフィルム幅方向における一端側位置を当該第１の間隔（Ws(i)）のシート幅方向位置に関連付けて定め、さらに前記第２の間隔（Wf(i)）の他端側位置は、前記所定時間に対応する時間中に前記第２の間隔（Wf(i)）の一端側位置から当該他端側位置の間を通過するフィルム部分のプラスチック材質量(Mf(i))が前記第１の間隔（Ws(i)）を通過したプラスチック材質量（Ms(i)）と等しくなる位置として定める段階とからなり、前記第２の間隔（Wf(i)）の一端側位置および他端側位置を、前記第１の間隔（Ws(i)）に対応するダイボルトのフィルム上のダイボルト対応位置として算出することを特徴とする。
【００１０】
また、先の目的を達成するための、本発明に係る２軸延伸フィルムの厚さ制御方法は、
押出口間隙を調整可能な複数のダイボルトを有する自動Ｔダイから押出されるプラスチック材のシートを２軸延伸するフィルム延伸装置からなり、前記ダイボルトに対応する延伸後のフィルム上における位置を設定して、この対応位置におけるフィルム厚さを測定することにより、その基準厚さからの偏差を介して前記ダイボルトの調整量をフィードバック制御する２軸延伸フィルムの厚さ制御方法であって、前記シートの厚みをシート幅方向に亘り測定し、さらに前記フィルムの厚みをフィルム幅方向に亘り測定する第１の段階と、前記シート幅方向長さを前記複数個のダイボルトのシート幅方向位置に対応させた複数の第１の間隔（Ws(i)）に割付ける第２の段階と、前記割り付けられたシート上の第１の間隔（Ws(i)）を介して所定時間に通過するプラスチック材質量（Ms(i)）を前記測定されたシート厚みデータに基づいて特定する第３の段階と、当該第１の間隔を通過したプラスチック材質量（Mf(i)）によって成形されるフィルム部分のフィルム幅方向における第２の間隔（Wf(i)）を特定するため、前記第２の間隔（Wf(i)）のフィルム幅方向における一端側位置を当該第１の間隔（Ws(i)）のシート幅方向位置に関連付けて定め、さらに前記第２の間隔（Wf(i)）の他端側位置は、前記所定時間に対応する時間中に前記第２の間隔（Wf(i)）の一端側位置から当該他端側位置の間を通過するフィルム部分のプラスチック材質量(Mf(i))が前記第１の間隔（Ws(i)）を通過したプラスチック材質量（Ms(i)）と等しくなる位置として定める第４の段階、および、前記第２の間隔（Wf(i)）の一端側位置および他端側位置を、前記第１の間隔（Ws(i)）に対応するダイボルトのフィルム上のダイボルト対応位置として算出する第５の段階とからなり、前記プラスチック材質量(Mf(i))がプラスチック材質量（Ms(i)）と等しくなる位置として定める第４の段階は、前記第１の段階にて測定されたフィルム厚さデータを用い、前記第２の間隔（Wf(i)）の一端側位置から他端側位置に向けて、当該第２の間隔の微小幅の計測ピッチ分ΔWfを通過したプラスチック材質量を順次累積しその累積値が前記Ms(i)に達するまでの計測ピッチ分ΔWfの累積回数に対応する位置を前記第２の間隔（Wf(i)）の他端側位置として定めるステップからなることを特徴とする。
【００１１】
その場合、前記第２の段階は、シート幅方向長さのほぼ中央部において前記複数個のダイボルト中の基準ダイボルトを配置して複数の第１の間隔（Ws(i)）に割付けるようにし、前記第４の段階における第２の間隔（Wf(i)）の他端側位置として定めるステップは、前記基準ダイボルトに関するフィルム上の対応位置を、前記第２の間隔（Wf(i)）を算出する初期の一端側位置として定め、同初期の一端側位置からフィルム上のそれぞれ左方向、右方向に向けて各第２の間隔（Wf(i)）の他端側位置を順次定めることができる。
また、その場合、前記フィルム部分の第２の間隔（Wf(i)）を前記シート上の第１の間隔（Ws(i)）に対す部分横延伸量として、ないしは、当該第１の間隔（Ws(i)）に対する当該第２の間隔（Wf(i)）の比（Wf(i)／Ws(i)）を当該第２の間隔（Wf(i)）の当該第１の間隔（Ws(i)）に対する部分横延伸倍率（Ff(i)）として定め、前記フィルム上の各部分横延伸量または各部分横延伸倍率をグラフ表示すると共に、その中のいずれかが予め設定した上下限値を超過するとアラームを発生するよう構成することができる。
【００１２】
さらにまた、その場合、前記フィルム部分の第２の間隔（Wf(i)）を前記シート上の第１の間隔（Ws(i)）に対す部分横延伸量として、ないしは、当該第１の間隔（Ws(i)）に対する当該第２の間隔（Wf(i)）の比（Wf(i)／Ws(i)）を当該第２の間隔（Wf(i)）の当該第１の間隔（Ws(i)）に対する部分横延伸倍率（Ff(i)）として定め、当該フィルム上の各部分横延伸量または各部分横延伸倍率の間にむらが発生すると、２軸延伸機内の熱風の温度、風量および風速をフィルム上の各部分に対応して調整するよう構成することができる。
【００１３】
このように、本発明においては、フィルム上のダイボルト対応位置は、この対応位置が別に設定されるシート上のダイボルト対応位置と関連付けられて算定され、従来のように固定的な一定横延伸倍率を介することなく、設定することができる。従って、前記ダイボルト対応位置を正確に設定し得ることは明らかである。また、本発明においては、前記部分横延伸倍率が連続的に算定されるので、所要の監視および調整を適正に達成することができる。
【００１４】
従って、本発明によれば、フィルムの厚さ制御の精度および横延伸倍率の監視および調整を確実に達成することができる。
【００１５】
【実施例】
次に、本発明に係る２軸延伸フィルムの厚さ制御方法の実施例につき、この方法を実施する装置との関係において、以下添付図面を参照しながら詳細に説明する。
【００１６】
先ず、縦方向と横方向を別工程で延伸する遂時２軸延伸機等からなる図１において、本発明の２軸延伸フィルムの厚さ制御方法は、基本的には、押出口間隙を調整可能な複数のダイボルト（図示せず）を有する自動Ｔダイ１０から押出されるプラスチック材の原反としてのシートＳが、キャストロールユニット１２で冷却固化され、縦延伸機１４ａおよび横延伸機１４ｂからなる２軸延伸機１４において、縦および横方向へ２軸延伸して製品としてのフィルムＦに成形される。この場合、前記フィルムＦ上における前記ダイボルトに対応する位置を設定し、この対応位置におけるフィルム厚さを測定することにより、その基準厚さからの偏差を検出し、この偏差に基づいて自動Ｔダイ制御系１６により前記ボルトの調整長さをフィードバック制御するように構成されている。
【００１７】
また、横延伸機１４ｂ内にはブロア１５ａとダクト１５ｂに向けて熱風が供給されている。なお、これは図示しない熱風装置制御系で制御されている。
【００１８】
しかるに、前記自動Ｔダイ制御系１６は、２軸延伸機１４による延伸処理前および延伸処理後における、それぞれ前記シートＳおよびフィルムＦの厚さを測定するための走査式厚さ計１８ａおよび１８ｂを設けて、これら両厚さ計１８ａ、１８ｂによる測定データを厚さ計制御器２０を介して入力し、ＣＰＵ２２により後述するフィルムＦ上の部分横延伸倍率を演算すると共に、ダイボルトの対応位置を設定し、次いで前記ＣＰＵ２２において、前記各ダイボルトの対応位置における測定厚さ分布データが作成され、これらのデータにおいてそれぞれ基準厚さから所定値以上の偏差を有している位置に対応するダイボルトを指定し、これらのダイボルトに対し、自動Ｔダイ制御器２４を介して、それぞれ適正なリップ間隙となるように調整するためのフィードバック制御を行うように構成される。なお、図１において、参照符号２６は、前記ＣＰＵ２２において演算処理して得られる各種のデータを表示することができるディスプレイ装置を示す。
【００１９】
そこで、本発明においては、図２の（ａ）および（ｂ）に示すように、特に前記フィードバック制御に際し、フィルムＦ上の前記ダイボルト対応位置Ｂｆ(i)は、この対応位置Ｂｆ(i) とは別に、前記ダイボルトに対応して延伸処理前のシートＳ上に予め設定される、シート上のボルト対応位置Ｂｓ(i)と関連付けて算出される。なお、図２の（ａ）に示すシートＳ上のダイボルト対応位置Ｂｓ(i)の設定は、自動Ｔダイ１０におけるプラスチック材のネックイン現象を考慮した、割付け方法（例えば、本出願人の先出願に係る特公平５−７６４１３号公報参照）を好適に適用することができる。
【００２０】
そこで、先ず延伸処理後のフィルムＦ上の部分横延伸倍率Ｆｆ(i)は、図２の（ｂ）に示すように、フィルムＦ上において、その基準ダイボルト対応位置Ｂｆ(0)から順次連続して配列されている各ダイボルト対応位置Ｂｆ(1)…Ｂｆ(i)、Ｂｆ(n) およびＢｆ(-1)…Ｂｆ(-i)…Ｂｆ(-n)〔なお、以下はこれら全部をＢｆ(i) で代表し、またその他の定義項に関しても同じとする〕間の各ダイボルトピッチ対応幅Ｗｆ(i)内におけるフィルムＦ内のプラスチック材質量Ｍｆ(i)と、シートＳ上においてその基準ダイボルト対応位置Ｂｓ(0)から順次連続して配列されている各ダイボルト対応位置Ｂｓ(i)間の各ダイボルトピッチ対応幅Ｗｓ(i)内におけるシートＳ内のプラスチック材質量Ｍｓ(i)とを比較演算する。
【００２１】
次に、図２の（ａ）および（ｂ）を参照しながら、本発明を実施する場合の演算処理について説明する。
【００２２】
すなわち、前記プラスチック材質量Ｍｆ(i)とＷｓ(i)は変わらないはずであるから、次式（１）
【数１】
0003828950.tif 000002
【００２３】
（但し、Ｔｓ(i)、Ｔｆ(i)は、それぞれシートおよびフィルムのダイボルトピッチ対応幅Ｗｓ(i)、Ｗｆ(i)内における平均厚さであり、またＶｓ、Ｖｆは、それぞれシートおよびフィルムの移動速度を示す。）が成立する。式（１）から判るように、Ｗｆ(i)とＷｓ(i)との比（Ｆｆ(i)）を算出すれば、同比は当該幅部分における横延伸倍率であることが理解される。なお、前記式（１）には、シートおよびフィルムの間に密度変化がある際は、これを補償する密度項を加入することができる。
【００２４】
ここで、前記ダイボルトピッチ対応幅Ｗｓ(i)は本発明における第１の間隔として、またＷｆ(i)は、本発明における第２の間隔または、部分横延伸量として定義する。さらに、前記比Ｆｆ(i)は本発明における部分横延伸倍率として定義する。なお、この部分横延伸倍率Ｆf(i)は、後述する図４のフローチャートのステップ３で示すように、フィルムＦ上のダイボルト対応位置Ｂf(i)を前記Ｗｆ(i)を用いて算出する過程で定義されている。
【００２５】
すなわち、前記式（１）を変換した次式（２）
【数２】
0003828950.tif 000003
から算定されるフィルムF上の前記ダイボルトピッチ対応幅Ｗｆ(i)を、基準ダイボルト対応位置Ｂｆ(0)から順次加算する。
【００２６】
すなわち、次式（３）
【数３】
0003828950.tif 000004
を演算することにより、順次設定することができる。
【００２７】
なお、前記式（２）は、Ｔｓ(i)、Ｔｆ(i)を平均値に対する厚さ比ＴｓＲ、ＴｆＲとすると共に、全体横延伸率ＥＳＲを用いることにより、次式（２-1）
【数４】
0003828950.tif 000005
に変換することもできる。
【００２８】
なお、本発明においては、このように、フィルムＦ上の部分横延伸倍率等を連続的に演算ないし測定することができるので、所要の監視および調整を、必要に応じて適正に達成することができる。
【００２９】
図３は、これらの監視あるいは調整機能を含む制御回路（シートの幅方向におけるプロファイル制御系）の一実施例を示している。すなわち、図３において、参照符号３０はシートＳの成形工程、３２はフィルムＦの成形工程であり、これらの成形工程において成形されるシートＳおよびフィルムＦの厚さをそれぞれ厚さ計１８ａおよび１８ｂを介して測定されたデータに基づき、プロファイル処理部３４において、それぞれシートおよびフィルムのプロファイル分布データが算定される。なお、これらのプロファイル分布データは、表示手段３６により表示してこれを確認することができる。
【００３０】
前記プロファイル処理部３４において得られたシートおよびフィルムに関するデータは、それぞれ演算器３８および４０において、シート目標プロファイル４２およびフィルム目標プロファイル４４と比較演算される。このようにして、比較演算された結果は、制御モード切換器４６を介してプロファイル制御演算部４８に転送される。
【００３１】
プロファイル制御演算部４８では、自動Ｔダイの設定温度を算定し、これを演算器５０において、設定値と比較演算し、温度制御器５２および加熱制御出力器５４を介して、加熱手段に対し所要の制御信号を出力する。この場合の温度制御に際しては、適宜フィードバック制御が行われる。さらに、ダイボルト制御器５６を介して、自動Ｔダイに対し、各ダイボルトがそれぞれ適正なリップ間隙となるように調整するための制御が行われる。
【００３２】
次に、本発明の演算処理工程について、図４を参照しながら説明する。
【００３３】
先ず、シートＳ上のダイボルト対応位置Ｂｓ(i)〔およびダイボルトピッチ対応幅Ｗｓ(i)〕を、Ｔダイ１０のネックイン現象を考慮して割り付ける（ステップ１）。
【００３４】
次いで、フィルムＦ（およびシートＳ）上の基準ダイボルト対応位置Ｂｆ(0)〔およびＢｓ(0) 〕を、前記式（２）に対して、この場合はフィルム幅の１／２の値を代入することにより、フィルム中央部に設定する（ステップ２）。
【００３５】
その後、フィルムＦおよびシートＳの右半分に関して、フィルムおよびシートの平均厚さＴｆ(i) 、Ｔｓ(i) および移動速度Ｖｆ、Ｖｓを計測すると共に、この計測データに基づいてフィルムのダイボルトピッチ対応幅Ｗｆ(i)および部分横延伸倍率Ｆｆ(i)を演算する（ステップ３）。すなわち、図５の（ａ）、（ｂ）によれば、図５の（ｂ）のフィルム厚さ計１８ｂの計測点Ｘでの厚みｔf と微小幅の計測ピッチ分ΔＷｆによる演算を行い、プラスチック材質量Ｍｆ(i)がＭｓ(i)を超えた時に求まるのである。同時に、各ダイボルト対応位置Ｂｆ(i)も求まる。
【００３６】
次いで、前記ステップ３におけると同様にして、同じく左半分に関して同様の計測および演算を行う（ステップ４）。
【００３７】
また、必要に応じて、所要の監視、例えば部分横延伸倍率のグラフ表示あるいはその異常アラームの警報並びにその調整、すなわち２軸延伸機内の熱風条件（熱風の温度、風量および風速）の調節を行う（ステップ５）。
【００３８】
そして、各ダイボルト対応位置Ｂf(i)における測定厚さが、基準値から所定値以上の偏差を有していることが判定されると（ステップ６）、この対応位置に対応する自動Ｔダイ１０のダイボルトに対して、その操作量を演算し（ステップ７）、その操作指令を発生する（ステップ８）ように構成されている。
【００３９】
すなわち、本発明においては、このようにフィルム上のダイボルト対応位置が、この対応位置とは別に設定されるシート上のダイボルト対応位置と関連付けられて算出されるようになっており、従来のように固定的な定横延伸倍率を介することなく、フィルム上のダイボルト対応位置が逐次演算により算出される。
【００４０】
従って、本発明においては、前記ダイボルト対応位置を正確に設定し得ることは明らかである。また、本発明においては、前記フィルム上のダイボルト対応位置を算出する過程で、部分横延伸倍率も連続的に算定し得るので、所要の監視および調整も適正に達成することができる。このように、本発明によれば、フィルムの厚さ制御の精度および横延伸倍率の監視および調整を確実に達成することができる。
【００４１】
因みに、このような構成からなる本発明の一実施例につき、その数値的なデータに関して、以下に説明する。なお、この実施例において、自動Ｔダイ１０は、その全幅を９００ｍｍ、ダイボルトピッチ幅を２０ｍｍ、ダイボルト本数を４５本として構成するものとする。そして、シートとフィルムの幅および速度は、それぞれ８２０ｍｍと２８７０ｍｍ（すなわち、一定横延伸倍率２８７０／８２０＝３．５）および５０ｍ／minと２００ｍ／minに設定されている。
【００４２】
すなわち、図５の（ａ）および（ｂ）においては、シート〔図５の（ａ）〕とフィルム〔図５の（ｂ）〕の平均厚さは、それぞれ２８５μｍと２０μｍに設定されているが、前者（シート）はかなりの範囲で相違している。
【００４３】
また、図６および図７において、本発明に係るフィルム上のダイボルトピッチ対応幅Ｗｆ(i)および部分横延伸倍率は、従来の一定横延伸倍率時に対して、相当の範囲（例えば、倍率では３．３４〜３．７５倍）で相違している。
【００４４】
そして、図８において、これらの相違が数値的に表示（例えば、本発明に係るフィルム上のダイボルトピッチ対応幅Ｗｆ(i)に関しては、約５ｍｍ）されていることが、それぞれ理解される。なお、図８中のボルト番号以外の項目の、シート厚さ、フィルム厚さの数値はμｍを、他のＷｓ（ｉ）、Ｗｆ（ｉ）＊、Ｗｆ（ｉ）はｍｍをそれぞれ単位としている。
【００４５】
このように、前記実施例においては、フィルム上のダイボルトピッチ対応幅が、その横延伸倍率を部分的に相違させていることを示している。従って、この種のフィルム厚さ制御方法においては、前記部分横延伸倍率に対する対策が不可欠であることを実証している。
【００４６】
以上、本発明の好適な実施例について説明したが、本発明は前記実施例に限定されることなく、その精神を逸脱しない範囲内において多くの設計変更が可能である。
【００４７】
【発明の効果】
以上説明したように、本発明に係る２軸延伸フィルムの厚さ制御方法によれば、フィルム上の前記ダイボルト対応位置を、従来の想定上の一定横延伸倍率ではなく、測定されたフィルム厚みデータにより個々に算出された実際の部分横延伸量に基づいて算出することができ、従って本発明によれば、前記ダイボルト対応位置が正確に設定され、フィルムの厚さ制御の精度を充分に高めることができる。
【００４８】
また、本発明によれば、前記ダイボルト対応位置の算出過程で部分横延伸倍率も算出されるので、前記部分横延伸倍率を含むフィルム厚さ制御に関する所要の監視および調整も適正に達成することができる。
【図面の簡単な説明】
【図１】  本発明に係る２軸延伸フィルムの厚さ制御方法を実施する装置の一実施例を示すシステム構成図である。
【図２】  （ａ）は図１における厚さ制御装置でのシート上のダイボルト対応位置等の演算ないし算出方法を示す説明図、（ｂ）は図１おける厚さ制御装置でのフィルム上のダイボルト対応位置等の演算ないし算出方法を示す説明図である。
【図３】  図１における厚さ制御装置での監視および調整機能を含む制御回路を示すブロック図である。
【図４】  図１における厚さ制御装置での制御工程を示すフローチャートである。
【図５】  （ａ）は図１における厚さ制御装置でのシート厚さを示すプロファイル特性線図、（ｂ）は図１における厚さ制御装置でのフィルム厚さを示すプロファイル特性線図である。
【図６】  図１における厚さ制御装置でのフィルム上のダイボルトピッチ対応幅を示すプロファイル特性線図である。
【図７】  図１における厚さ制御装置でのフィルム上の部分横延伸倍率を示すプロファイル特性線図である。
【図８】  図１における厚さ制御装置での各種数値データを示す一覧表である。
【符号の説明】
１０ 自動Ｔダイ
１２ キャストロールユニット
１４ ２軸延伸機
１４ａ 縦延伸機
１４ｂ 横延伸機
１５ａ ブロア
１５ｂ ダクト
１６ 制御系
１８ａ シート厚さ計
１８ｂ フィルム厚さ計
２０ 厚さ計制御器
２２ ＣＰＵ
２４ 自動Ｔダイ制御器
２６ ディスプレイ装置
３０ シート成形工程
３２ フィルム成形工程
３４ プロファイル処理部
３６ 表示手段
３８、４０ 演算器
４２ シート目標プロファイル
４４ フィルム目標プロファイル
４６ 制御モード切換器
４８ プロファイル制御演算部
５０ 演算器
５２ 温度制御器
５４ 加熱制御出力器
５６ ダイボルト制御器
【図１】
0003828950.tif 000006
【図２】
0003828950.tif 000007
【図３】
0003828950.tif 000008
【図４】
0003828950.tif 000009
【図５】
0003828950.tif 000010
【図６】
0003828950.tif 000011
【図７】
0003828950.tif 000012
【図８】
0003828950.tif 000013